(57)【要約】【課題】消し屑のまとまり性を高めると消し感は重くなり、消し感を軽くすると消し屑のまとまり性が悪くなるという二律背反の課題を解決し、消し感の軽さと消し屑のまとまり性の両方に優れた字消しを提供する。【解決手段】消し屑集塊性物質を内包したマイクロカプセルを含有してなることを特徴とする字消しである。【選択図】なし【特許請求の範囲】
【請求項１】
消し屑を集塊する物質（以下、消し屑集塊性物質と記す）を内包したマイクロカプセルを含有してなることを特徴とする字消し。
【請求項２】
消し屑集塊性物質が可塑剤であることを特徴とする請求項１記載の字消し。
【請求項３】
カプセルの材質がメラミン樹脂、ウレタン樹脂、ゼラチンから選択されることを特徴とする請求項１又は２記載の字消し。
【請求項４】
基材が塩化ビニル系樹脂、オレフィン系樹脂、エチレン−酢酸ビニル系樹脂、熱可塑性エラストマー、ゴムから選択されることを特徴とする請求項１〜３のいずれか１項に記載の字消し。
【発明の詳細な説明】
【技術分野】
【０００１】
本発明は字消しに関し、更に詳しくは、字消しで筆跡を消去した際に発生する消し屑のまとまり性が良好で、消し屑が散乱して周囲や紙面を汚し筆記能率を低下させたり、机上や床面を汚染するといったトラブルがなく、更に、消去した際の紙面との摩擦抵抗が小さく、消し感が軽くて使いがっての良好な字消しに関する。
【背景技術】
【０００２】
字消しによる消去のメカニズムは、字消しを紙面上の筆跡に密着摩擦させ、筆跡を字消しに吸着させるとともに、筆跡を吸着した字消しの表面部分を消し屑として字消しから脱離させて字消し表面を新しくして、再び筆跡を吸着可能とすることによりなる。
従って、字消しにとっては消し屑の発生は不可欠であり、消し屑が発生しない字消しは字消し表面が新しくならず、字消し表面に筆跡が残るため、このような字消しで消去すると、消字性が悪く、却って字消しに吸着した筆跡を紙面に再付着させて汚す結果とならざるを得ない。
【０００３】
しかしながら、消し屑の発生は、付近に散乱して周囲や紙面を汚し筆記能率を著しく低下させるばかりでなく、机上や床面に散乱して汚染するという問題を引き起こす。
上記の如き問題を解決せんとして、例えば、ポリ塩化ビニル等の基材樹脂と、エポキシ化脂肪酸エステル及び／又はエポキシ化トリグリセリドを含む、消し屑のまとまり性を改善した消しゴムが提案されている（例えば、特許文献１参照）。
【０００４】
上記特許文献１におけるエポキシ化脂肪酸エステルやエポキシ化トリグリセリドは、基材樹脂の可塑化を助け、消去の際に発生する消し屑に粘着力を付与し消し屑を塊状にまとめるためのものである。
しかしながら、基材樹脂が可塑化して消し屑に粘着力を付与する字消しは、筆跡を消去した際に紙面との摩擦抵抗が大きくなり、所謂消し感が重たくなる。
また、消し屑のまとまり性の良好な字消しは、一般に硬度が小さくなるため摩擦抵抗が大きくなる傾向があり、その結果、紙面上の筆跡に密着摩擦させる消去作業が困難となるため、消字性が低下する傾向がある。
【０００５】
一方、消去の際に、紙面との摩擦抵抗が小さく、消し感が軽く使いがっての良好な字消しに対する要請も強い。このような消し感を改良した字消しとしては、例えば、シリコーンオイルを含有させたものが提案されている（例えば、特許文献２参照）。
しかしながら、シリコーンオイルは滑り性を高めることにより、字消しで消去した際の字消しと紙面との摩擦抵抗を小さくして消し感を軽くするものであり、従って、消し屑のまとまり性については期待できず、むしろ悪くなる場合がある。
【０００６】
以上のように、字消しの消し感と消し屑のまとまり性とは、消し屑のまとまり性を高めようと柔らかくすると字消しの硬度が小さくなるため消し感が重たくなり、一方、消し感を軽くしようと硬くすると消し屑のまとまり性が悪くなるという二律背反の関係にあり、未だ、消し屑のまとまり性と消し感の両方を満足する字消しは提案されていないのが実情である。
【先行技術文献】
【特許文献】
【０００７】
【特許文献１】特開平９−６６６９９号公報
【特許文献２】特開２００３−１１２４９９号公報
【発明の概要】
【発明が解決しようとする課題】
【０００８】
本発明はかかる実情に鑑み、上記従来技術の問題点を解消し、消し屑のまとまり性及び消し感のいずれにおいても優れた字消しを提供することを目的とする。
【課題を解決するための手段】
【０００９】
本発明の字消しは、上記課題を解決するためのもので、下記を特徴とするものである。
（１）消し屑を集塊する物質（以下、消し屑集塊性物質又は単に集塊性物質と記す）を内包したマイクロカプセルを含有してなることを特徴とする字消し。
（２）消し屑集塊性物質が可塑剤であることを特徴とする上記（１）記載の字消し。
（３）カプセルの材質がメラミン樹脂、ウレタン樹脂、ゼラチンから選択されることを特徴とする上記（１）又は（２）記載の字消し。
（４）基材が塩化ビニル系樹脂、オレフィン系樹脂、エチレン−酢酸ビニル系樹脂、熱可塑性エラストマー、ゴムから選択されることを特徴とする上記（１）〜（３）のいずれかに記載の字消し。
【発明の効果】
【００１０】
本発明の字消しは、消し屑集塊性物質を内包したマイクロカプセルを含有してなる。
即ち、本発明の字消しは、消し屑を散乱させずに集めて塊状にまとめるために必要な消し屑集塊性物質はマイクロカプセル中に内包されているため、該消し屑集塊性物質により硬度が低下するということはなく、紙面の筆跡上を往復摩擦する消去作業中の把持性や形状保持性は良好である。
【００１１】
また、消去作業中においては、消去のための往復摩擦の際には、消し屑集塊性物質はカプセル中に内包されたままであるため該集塊性物質による摩擦抵抗への影響等がなく、従って、消し感は軽く良好であり、消去作業が進むに従い、字消し表面のカプセルの膜が破壊されて内包されていた集塊性物質が字消し表面に出てきて消し屑に集塊性を付与し、消し屑を散乱させることなく塊状にまとめることができる。付近を汚すことがない。
【００１２】
更に、字消し表面に出てきた集塊性物質が消し屑を塊状にまとめるために使用された後は、字消し表面の集塊性物質はカプセル中に内包された状態で存在する消去作業前の状態に戻り、字消しは次の消去作業に備え上記消去作業を繰り返す。
【図面の簡単な説明】
【００１３】
【図１】図１は、実施例及び比較例で得られた字消しについて、硬度と消し感（の軽さ）との関係を示すグラフである。
【図２】図２は、実施例及び比較例で得られた字消しについて、硬度と消し屑のまとまり性との関係を示すグラフである。
【図３】図３は、実施例及び比較例で得られた字消しについて、消し感（の軽さ）と消し屑のまとまり性との関係を示すグラフである。
【発明を実施するための形態】
【００１４】
本発明の字消しは、消し屑集塊性物質を内包したマイクロカプセルを含有してなることを特徴とする。
本発明において、消し屑集塊性物質は、消し屑を散乱させずに集めて塊状にまとまらせることができる物質であれば特に制限されない。
このような消し屑集塊性物質としては、消し屑に粘着性を付与して集塊する物質、消し屑を掻き集めて塊状にする物質等が挙げられる。
【００１５】
本発明に用いられる消し屑集塊性物質としては、例えば、可塑剤、香料、軟化剤、タッキファイア等が挙げられる。これらの中では、可塑剤が好ましい。
可塑剤としては、例えば、フタル酸ジエチルヘキシル、フタル酸ジノルマルオクチル、フタル酸ジイソノニル、フタル酸ジブチル、アジピン酸ジオクチル、アゼライン酸ジオクチル、リン酸トリクレシル、クエン酸トリエチル、アセチルクエン酸トリブチル等が挙げられる。これらは単独で又は必要に応じ２種以上組み合わせて用いられる。
【００１６】
香料としては、例えば、イソチオシアネート類、インドール及びその誘導体、エーテル類、エステル類、ケトン類、脂肪酸類、脂肪族高級アルコール類、脂肪族高級アルデヒド類、脂肪族高級炭化水素類、チオエーテル類、チオール類、テンペン系炭化水素類、フェノールエーテル類、フェノール類、フルフラール及びその誘導体、芳香族アルコール類、芳香族アルデヒド類、ラクトン類等が挙げられる。これらは単独で又は必要に応じ２種以上組み合わせて用いられる。
【００１７】
軟化剤としては、例えば、鉱物油、動植物油あるいはこれらを由来とする可塑剤が使用できる。鉱物油として具体的には、パラフィン系プロセスオイル、ナフテン系プロセスオイル、芳香族系プロセスオイル等が挙げられる。動植物油として具体的には、菜種油、菜種白絞油、ひまし油、綿実油、亜麻仁油、大豆油、胡麻油、とうもろこし油、紅花油、パーム油、ヤシ油、落花生油、木蝋、ワックス、ロジン、パインタール、トール油等が挙げられる。動植物油を由来とする可塑剤としてはグリセリン脂肪酸エステルが挙げられ、具体的にはグリセリンジアセトモノラウレート、グリセリントリアセテート、グリセロールジアセテート等が挙げられる。これらは単独で又は必要に応じ、２種以上組み合わせて用いられる。
【００１８】
タッキファイヤーとしては、例えば、ブテン共重合体等のオレフィン系樹脂、テルペン系樹脂、クマロンインデン系樹脂、石油系樹脂、ロジン系樹脂等が挙げられる。これらは単独で又は必要に応じ、２種以上組み合わせて用いられる。
【００１９】
マイクロカプセルの材料としては特に限定されず、例えば、メラミン樹脂、ウレタン樹脂、ゼラチン、シクロデキストリン、ウレタンウレア樹脂、尿素樹脂、ポリアミド（ナイロン）樹脂、エポキシ樹脂、尿素／ホルマリン樹脂、メラミン／ホルマリン樹脂、ポリスチレン樹脂、アクリル樹脂、スチレン−（メタ）アクリル樹脂、アクリロニトリル−スチレン共重合樹脂、ポリエステル樹脂等が挙げられる。これらの中では、メラミン樹脂、ウレタン樹脂、ゼラチンが好ましい。
マイクロカプセルの製造方法も特に制限されず、例えば、コアセルベーション法、粉床法、イン・サイチュ（in Situ)重合法、界面沈殿法等が挙げられる。
【００２０】
マイクロカプセルの平均粒子径は１〜３０μｍ程度が好ましく、５〜１５μｍ程度がより好ましい。また、マイクロカプセルの膜と内包される消し屑集塊性物質との重量比は１／７〜１／１程度が好ましい。カプセルの膜の比率が余り大きくなると、消去作業の終了時においてもカプセルが十分に破壊されないことにより消し屑集塊性物質がカプセルの外に出ず、まとまり性が低下する傾向があり、一方、カプセルの膜の比率が余り小さくなるとカプセルの消し屑集塊性物質を内包する機能が低下し、消去作業の開始時からカプセルが破壊されて内部の消し屑集塊性物質が外に出て、消し感が重くなる傾向がある。
【００２１】
本発明の字消しの基材としては特に制限されず、例えば、塩化ビニル系樹脂、スチレン系、オレフィン系、エチレン−酢酸ビニル系、ゴム系の基材が好適で、これらは単独で又は必要に応じ２種以上組み合わせて用いられる。
【００２２】
塩化ビニル系樹脂としては、例えば、ポリ塩化ビニル、塩化ビニル−酢酸ビニル共重合体等が挙げられ、これらは単独でもよいが、好ましくは２種以上組み合わせて用いられる。更に、他の基材と組み合わせても何ら差し支えない。
【００２３】
スチレン系基材としては、例えば、スチレン−イソプレン−スチレン共重合体、スチレン−エチレンブチレン−スチレン共重合体、スチレン−ブタジエン−スチレン共重合体、スチレン−エチレンプロピレン−スチレン共重合体、スチレン系熱可塑性エラストマーコンパウンド等のスチレン系熱可塑性エラストマーが挙げられ、これらは単独でもよいが、好ましくは２種以上組み合わせて用いられる。更に、他の基材と組み合わせても何ら差し支えない。
【００２４】
オレフィン系基材としては、例えば、住友ＴＰＥ（住友化学工業株式会社）、ミラストマー（三井化学株式会社）、エチレン−αオレフィン共重合体、プロピレン−αオレフィン共重合体、エチレン−αオレフィン共重合体（メタロセン触媒）、非晶性ポリαオレフィン、高密度ポリエチレン、低密度ポリエチレン、超低密度ポリエチレン、ポリプロピレン等のオレフィン系エラストマーが挙げられ、これらは単独でもよいが、好ましくは２種以上組み合わせて用いられる。更に、他の基材と組み合わせても何ら差し支えない。
【００２５】
エチレン−酢酸ビニル系基材としては、例えば、エバフレックス（商品名、三井デュポン・ポリケミカル株式会社）、ウルトラセン（東ソー株式会社）が挙げられ、これらは単独でもよいが、好ましくは２種以上組み合わせて用いられる。更に、他の基材と組み合わせても何ら差し支えない。
【００２６】
ゴム系基材としては、例えば、ＩＩＲ（ブチルゴム）、ＩＲ（イソプレンゴム）、ＳＢＲ（スチレン−ブタジエンゴム）、ＢＲ（ブタジエンゴム）、ＥＰＭ（エチレンプロピレンゴム）、ＥＰＤＭ（エチレンプロピレン三元共重合体）、アクリルゴム、ポリイソブチレン、ＮＲ（天然ゴム）が挙げられ、これらは単独でもよいが、好ましくは２種以上組み合わせて用いられる。更に、他の基材と組み合わせても何ら差し支えない。
【００２７】
本発明の字消しは、基材と、消し屑集塊性物質を内包したマイクロカプセルの他に、必要に応じ、可塑剤、軟化剤、充填材等が配合される。
可塑剤、軟化剤は上記したものが用いられる。可塑剤はカプセル中に内包させる可塑剤と同じものが好ましい。
充填材としては、例えば、重質炭酸カルシウム、軽質炭酸カルシウム、シリカ、珪藻土、酸化マグネシウム、タルク、セリサイト、石英粉末、モンモリロナイト、ホタテ、カキ、しじみなどの貝殻粉末、有機中空粒子、無機中空粒子が挙げられる。これらの中空粒子は内部にガス、液体、固体等を含んでいてもよい。これらは単独又は２種以上組み合わせて用いられる。
【００２８】
本発明の字消しにおいて、消し屑集塊性物質を内包したマイクロカプセルの含有量は、所望する消し屑のまとまり性と消し感とのバランスや、更にこれらと消字性とのバランスにより変動するので一概には規定できないが、通常、基材１００重量部に対し５〜３００重量部、好ましくは３０〜１５０重量部である。
また、他の可塑剤の含有量は、通常、基材１００重量部に対し５０〜３００重量部、好ましくは１００〜２００重量部、他の軟化剤は、通常、０〜１００重量部、好ましくは０〜５０重量部、充填材は、通常、０〜３００重量部、好ましくは０〜２００重量部である。
本発明の字消しは、更に、有機・無機顔料、染料などの着色材、香料、安定剤、滑剤、酸化防止剤、紫外線吸収剤、防カビ剤などの他の添加物も適宜任意に使用することも可能である。
【００２９】
上記の如き成分からなる字消し組成物は、混練され、プレス成形、射出成形、押出成形等により成形され、所定の寸法に裁断されて製品とされる。
【実施例】
【００３０】
以下、実施例及び比較例に基づいて本発明を更に詳細に説明するが、これらは本発明の範囲を何ら制限するものではない。
以下の実施例及び比較例において、「部」は特に断らない限り「重量部」を表す。
【００３１】
比較例１〜４
表１に示すように、基材としては塩化ビニル樹脂を使用し、可塑剤と重質炭酸カルシウムの含有量を変えた樹脂組成物を混練練り混合し、金型によりプレス成形した後カットしてサイズ２０ｍｍ×４０ｍｍ×１１ｍｍの字消しを得た。
【００３２】
実施例１
表１に示すように、比較例１の樹脂組成物にマイクロカプセル（消し屑集塊性物質：ジオクチルフタレート、カプセル素材：メラミン樹脂、粒径粒子径：５〜１０μｍ、膜厚：０．３〜０．６μｍ、膜厚／消し屑集塊性物質の重量比＝４０／６０）を含有させた樹脂組成物を用いた他は比較例１と同様にして字消しを得た。
【００３３】
実施例２
実施例１において、重質炭酸カルシウムを含有させない樹脂組成物を用いた他は実施例１と同様にして字消しを得た。
【００３４】
実施例３〜６
表１に示す配合からなる樹脂組成物を用いた他は実施例１と同様にして字消しを得た。
【００３５】
上記比較例１〜４及び実施例１〜６で得られた字消しについて、硬度を測定し、消し感の軽さと消し屑のまとまり性を評価し、結果を表１に示した。
硬度Ｃ型硬度計により測定した。
消し感の軽さと消し屑のまとまり性については、１０人のパネラーに上記字消しを用いて筆跡を消去してもらい、下記の基準により評価した。
【００３６】
消し感の軽さ：消し感が軽い字消しを１０、重い字消しを１として１０段階評価し、その平均値で示した。
消し屑のまとまり性：消し屑のまとまる字消しを１０、まとまらずに散乱する字消しを１として１０段階評価し、その平均値で示した。
【００３７】
【表１】
2017113911.tif 000002
【００３８】
また、上記実施例１〜６及び比較例１〜４で得られた字消しについて、字消しの硬度と消し感の軽さとの関係を図１に、字消しの硬度と消し屑のまとまり性との関係を図２に、消し感の軽さと消し屑のまとまり性との関係を図３に示す。
【００３９】
図１から、実施例１〜６も比較例１〜４も硬度が大きくなると消し感は軽くなる一般的傾向を示しているが、実施例１〜６に代表される本発明の字消しは、顕著に、硬度が大きく、また消し感も軽い。
また、図２から、実施例１〜６も比較例１〜４も硬度が大きくなると消し屑のまとまり性は悪くなる一般的傾向を示しているが、実施例１〜６に代表される本発明の字消しは、予想外に、比較例１〜４の字消しのライン上から逸脱しており、硬度が大きいにも拘らず、消し屑のまとまり性が良好である。
更に、図３から、実施例１〜６に代表される本発明の字消しは、予想外に、比較例１〜４の字消しのライン上から逸脱しており、消し感の軽さ及び消し屑のまとまり性の両方をバランス良く備え、使いがってが極めて良好である。
【産業上の利用可能性】
【００４０】
以上のとおり、本発明の字消しは、消し屑のまとまり性を高めると消し感は重くなり、また、消し感を軽くすると消し屑のまとまり性が悪くなるという二律背反の課題を解決し、消し感と消し屑のまとまり性の両方に優れ使いがっての良い画期的な字消しを提供することができる。
【図１】
2017113911.tif 000003
【図２】
2017113911.tif 000004
【図３】
2017113911.tif 000005